Бумажное или картонное изделие, имеющее по меньшей мере один слой, содержащий целлюлозу высокого выхода, и способ его изготовления

1. Способ изготовления бумажного или картонного изделия, имеющего по меньшей мере один слой, содержащий целлюлозу высокого выхода (ЦВВ), включающий в себя этапы, на которых:
- обеспечивают композицию, содержащую по меньшей мере 50% целлюлозы высокого выхода (ЦВВ) от общего содержания целлюлозы в указанной композиции, причем указанная целлюлоза высокого выхода получена при выходе древесины более 85%;
- обезвоживают композицию для получения влажного полотна и прессуют указанное влажное полотно до достижения содержания сухого твердого вещества по меньшей мере 40-70%; и
3
- уплотняют влажное полотно до достижения плотности более 600 кг/м в зоне прессования бумагоделательной машины при температуре, превышающей температуру размягчения водонасыщенного лигнина, содержащегося в указанной целлюлозе высокого выхода, для получения бумажного или картонного изделия, содержащего по меньшей мере 30% целлюлозы высокого выхода (ЦВВ) от общего содержания целлюлозы в указанном изделии.
2. Способ по п. 1, в котором содержание целлюлозы высокого выхода в указанном по меньшей мере одном слое составляет по меньшей мере 60%, предпочтительно по меньшей мере 70% и более предпочтительно по меньшей мере 80% от общего содержания целлюлозы в указанном слое.
3. Способ по п. 1 или 2, в котором выход древесины целлюлозы высокого выхода (ЦВВ) составляет более 90%.
4. Способ по любому из пп. 1-3, в котором температура в зоне прессования составляет более 160°С, предпочтительно более 180°С и более предпочтительно более 200°С.
5. Способ по п. 1, в котором целлюлоза высокого выхода изготовлена в процессе получения ТММ, ХТММ, ХММ, высокотемпературной ХТММ, ДДМ или ДДМД из древесины мягких или твердых пород.
6. Способ по п. 1, причем указанный способ дополнительно включает в себя этап, на котором добавляют по меньшей мере один слой, содержащий химическую целлюлозу и/или полухимическую целлюлозу, к указанному по меньшей мере одному слою, содержащему ЦВВ.
7. Способ по п. 1, в котором температура в зоне прессования составляет менее 260°С, более предпочтительно 240°С или менее и наиболее предпочтительно 230°С или менее.
8. Способ по п. 1, в котором указанная целлюлоза высокого выхода имеет показатель степени помола по канадскому стандарту (CSF) более 250 мл, предпочтительно более 400 мл и наиболее предпочтительно более 600 мл.
3
9. Бумажное или картонное изделие, имеющее по меньшей мере один слой, содержащий целлюлозу высокого выхода (ЦВВ), в котором содержание целлюлозы высокого выхода составляет по меньшей мере 30 мас. % от общего содержания целлюлозы в указанном изделии, и в котором указанный по меньшей мере один слой имеет плотность более 600 кг/м.
10. Изделие по п. 9, в котором выход древесины целлюлозы высокого выхода (ЦВВ) составляет более 90%.
11. Изделие по п. 9, в котором целлюлоза высокого выхода изготовлена в процессе получения ТММ, ХТММ, ХММ, высокотемпературной ХТММ, ДДМ или ДДМД из древесины мягких или твердых пород.
12. Изделие по п. 9, в котором указанный по меньшей мере один слой имеет показатель прочности на растяжение более 50 кНм/кг, показатель прочности на сжатие (SCT) более 25 кНм/кг, жесткость на растяжение более 6 МНм/кг и первоначальную относительную прочность во влажном состоянии, т.е. (показатель прочности на растяжение во влажном состоянии)/(показатель прочности на растяжение в сухом состоянии), более 10% без добавок, повышающих прочность во влажном состоянии, или нейтральных проклеивающих агентов.
3
3
13. Изделие п. 9, в котором указанный по меньшей мере один слой имеет плотность более 700 кг/м, предпочтительно более 750 кг/м, показатель прочности на растяжение более 60 кНм/кг, предпочтительно более 70 кНм/кг, показатель прочности на сжатие (SCT) более 30 кНм/кг, предпочтительно более 35 кНм/кг, жесткость на растяжение более 7 МНм/кг, предпочтительно более 8 МНм/кг, и первоначальную относительную прочность во влажном состоянии, т.е. (показатель прочности на растяжение во влажном состоянии)/(показатель прочности на растяжение в сухом состоянии), более 15% без добавок, повышающих прочность во влажном состоянии, или нейтральных проклеивающих агентов.
14. Изделие по п. 12 или 13, в котором относительная прочность во влажном состоянии составляет более 30%, предпочтительно более 40%.
15. Изделие по п. 9, причем указанное изделие может дополнительно содержать по меньшей мере один слой, изготовленный из химической и/или полухимической целлюлозы.
16. Изделие по п. 9, в котором содержание целлюлозы высокого выхода предпочтительно составляет по меньшей мере 50%, более предпочтительно по меньшей мере 60%, еще более предпочтительно 70% и наиболее предпочтительно по меньшей мере 80% от общего содержания целлюлозы в указанном изделии.
2
2
17. Изделие по п. 9, причем указанное изделие имеет показатель прочности связей по Скотту более 500 Дж/м, предпочтительно более 600 Дж/м.